СИСТЕМЫ И СПОСОБЫ, ПРЕДНАЗНАЧЕННЫЕ ДЛЯ ПОЛУЧЕНИЯ ОКСИДА АЛЮМИНИЯ

1. Способ выделения гуминового вещества из алюминатного технологического раствора, в котором боксит обрабатывают с получением алюминатного технологического раствора, способ включает:
получение содержащего диаллилдиметиламмонийхлорид полимера;
получение содержащего амин полимера; и
объединение диаллилдиметиламмонийхлорида, содержащего амин полимера и алюминатного технологического раствора с выделением гуминового вещества из алюминатного технологического раствора.
2. Способ по п. 1, в котором гуминовое вещество выбирают из группы, включающей гуминовую кислоту, фульвовую кислоту и их комбинации.
3. Способ по п. 1, в котором содержащий диаллилдиметиламмонийхлорид полимер включает полидиаллилдиметиламмонийхлорид.
4. Способ по п. 1, в котором содержащий амин полимер включает полиамин.
5. Способ по п. 4, в котором полиамином является сополимер диметиламина с эпихлоргидрином.
6. Способ по п. 1, в котором содержащий амин полимер включает продукт реакции полиамина и функционализированного амином сшивающего реагента, содержащего два или большее количество аминных фрагментов.
7. Способ по любому из пп. 1-6, дополнительно включающий стадию отделения боксита от алюминатного технологического раствора, проводимую до объединения диаллилдиметиламмонийхлорида, содержащего амин полимера и алюминатного технологического раствора.
8. Способ по любому из пп. 1-6, в котором алюминатный технологический раствор содержит гидроксид натрия.
9. Способ по любому из пп. 1-6, в котором алюминатный технологический раствор включает содержащий диаллилдиметиламмонийхлорид полимер и содержащий амин полимер при суммарном количестве, составляющем от примерно 5 до примерно 1000 част./млн в пересчете на полное количество алюминатного технологического раствора.
10. Способ выделения гуминового вещества из алюминатного технологического раствора, в котором боксит обрабатывают с получением алюминатного технологического раствора, способ включает:
получение полидиаллилдиметиламмонийхлорида;
получение сополимера диметиламина с эпихлоргидрином; и
объединение полидиаллилдиметиламмонийхлорида, сополимера диметиламина с эпихлоргидрином и алюминатного технологического раствора с выделением гуминового вещества из алюминатного технологического раствора, где полидиаллилдиметиламмонийхлорид и сополимер диметиламина с эпихлоргидрином объединяют при массовом отношении, составляющем от 1:2 до 2:1, и при суммарном количестве, составляющем от примерно 50 до примерно 200 част./млн в пересчете на полное количество алюминатного технологического раствора.